(57)【要約】【課題】本発明は、難燃性及び耐火性はもとより耐炎性及び有害ガス難発生性であるカーペットの提供を目的とする。【解決手段】本発明に係る有害ガス難発生カーペットＡは、バッキング材層１０と表皮材層２０とを接着材層３０を介して接着してなり、バッキング材層１０が酸化アクリル繊維３０〜８０重量％と合成繊維２０〜７０重量％とを含有する繊維よりなる不織繊維集合体であり、接着材層３０が、ポリエステル繊維からなるメッシュ地３１を内在させたＥＶＡ樹脂３２よりなる有害ガス難発生素材よりなり、表皮材層２０が、ポリエステル繊維製不織布よりなる一次基布２１の表面に羊毛１００％のパイル糸によりパイル２２が形成され、その裏面に糸抜け防止のためにＥＶＡラテックスよりなる接着剤２３が塗布され、表面に液状不燃剤が付着しているカーペット生機よりなる有害ガス難発生素材である有害ガス難発生カーペット。【選択図】        図２
2006175074.tif 000002
【特許請求の範囲】
【請求項１】
バッキング材層と表皮材層とを接着材層を介して接着してなり、バッキング材層が酸化アクリル繊維又はカーボン繊維と、合成繊維とを含有する不織繊維集合体であり、接着材層及び表皮材層が有害ガス難発生素材よりなることを特徴とする有害ガス難発生カーペット。
【請求項２】
バッキング材層に複合される合成繊維が、ポリエステル系繊維、アラミド繊維からなる群より選ばれた繊維であることを特徴とする請求項１に記載の有害ガス難発生カーペット。
【請求項３】
接着材層が、ポリエステル繊維からなるメッシュ地を内在させた熱可塑性樹脂パウダーよりなることを特徴とする請求項１又は２に記載の有害ガス難発生カーペット。
【請求項４】
表皮材層が、ポリエステル繊維製不織布よりなる一次基布の表面に羊毛１００％のパイル糸によりパイルが形成され、その裏面に糸抜け防止のための接着剤が塗布されてなるカーペット生機であることを特徴とする請求項１〜３のいずれか１項に記載の有害ガス難発生カーペット。
【請求項５】
表皮材層の表面に液状不燃材が付着していることを特徴とする請求項１〜４のいずれか１項に記載の有害ガス難発生カーペット。
【請求項６】
請求項１〜５のいずれか１項に記載の有害ガス難発生カーペットが所定のサイズに裁断されてなることを特徴とする有害ガス難発生カーペット。
【発明の詳細な説明】
【技術分野】
【０００１】
本発明は、カーペットに関し、特に耐炎性であって難燃性であり、加熱されても有害ガスが発生しにくいカーペットに関する。
【背景技術】
【０００２】
火災の発生による被害を極力減少させるために、家屋、家具、敷物などに難燃性及び耐火性の素材を使用することが提案されている。
【発明の開示】
【発明が解決しようとする課題】
【０００３】
しかしながら、家屋、家具、敷物などが加熱によって発生する有害ガスを吸い込んでしまったために逃げ遅れた人的被害の発生が後を絶たない。そのため、有害ガスの発生しない難燃耐火性の素材を使用することが望まれている。特に、船舶などの逃げ場のない場所で火災が発生した場合には、大災害に発展するような深刻な事態に陥るため、難燃性及び耐火性はもとより耐炎性及び有害ガスが発生しないことについて厳しい基準が設けられている。
【０００４】
そこで、本発明者は、難燃性及び耐火性はもとより耐炎性に優れ、有害ガスが発生しにくいカーペットを開発した。
【課題を解決するための手段】
【０００５】
本発明に係る有害ガス難発生カーペットは、バッキング材層と表皮材層とを接着材層を介して接着してなり、バッキング材層が酸化アクリル繊維又はカーボン繊維と、合成繊維とを含有する不織繊維集合体であり、接着材層及び表皮材層が有害ガス難発生素材よりなることを特徴とするものである。
【０００６】
上記のように構成すると、素材全体が有害ガスが発生し難い材質のものであり、難燃性及び耐火性はもとより耐炎性を備えるものとなる。
【０００７】
また、上記有害ガス難発生カーペットにおいて、バッキング材層に複合される合成繊維が、ポリエステル系繊維、アラミド繊維からなる群より選ばれた繊維である構成としてもよい。
【０００８】
なお、本発明での有害ガス難発生カーペットとは、発煙性・燃焼毒性試験の試験方法で認定されたカーペットをいう。
【０００９】
このように構成すると、熱セット性が向上し、高密度となるためバッキング材としての強度が高まる。
【００１０】
そして、上記有害ガス難発生カーペットにおいて、接着材層がポリエステル繊維からなるメッシュ地を内在させた熱可塑性樹脂パウダーよりなるように構成してもよい。
【００１１】
このように構成すると、接着性が良好であり、寸法安定性が高く、耐久性が増大する。
【００１２】
また、上記有害ガス難発生カーペットにおいて、表皮材層が、ポリエステル繊維製不織布よりなる一次基布の表面に羊毛１００％のパイル糸によりパイルが形成され、その裏面に糸抜け防止のための接着剤が塗布されてなるカーペット生機である構成としてもよい。
【００１３】
このように構成すると、クッション性豊かな表皮材層が得られ、かつ、表皮材層全体が、強固に一体化されているので、糸抜けや破断が生じにくい。
【００１４】
さらに、上記各有害ガス難発生カーペットにおいて、表皮材層の表面に液状不燃剤が付着している構成としてもよい。
【００１５】
このように構成すると、さらに不燃性が向上し、難燃性、耐火性及び耐炎性がより一層向上する。
【００１６】
さらにまた、上記の有害ガス難発生カーペットが所定のサイズに裁断されてなる構成としてもよい。
【００１７】
このように構成すると、カーペットを敷設するのに便利であり、必要に応じてカーペットを部分的に取り替えることが可能となる。
【００１８】
また、本発明に係る有害ガス難発生カーペットの製造方法は、下記の工程Ａ〜Ｃにより製造されることを特徴とするものである。
【００１９】
Ａ．バッキング材として、酸化アクリル繊維又はカーボン繊維と、合成繊維とを含有する繊維を絡合させてなる不織繊維集合体を形成する。
【００２０】
Ｂ．表皮材として、ポリエステル繊維製不織布を一次基布とし、該一次基布の表面に羊毛１００％のパイル糸によりパイルを形成し、その裏面に糸抜け防止のために接着剤を塗布し、パイル面に液状不燃剤を付着させてなるカーペット生機を形成する。
【００２１】
Ｃ．上記バッキング材に熱可塑性樹脂パウダーを散布してポリエステル繊維からなるメッシュ地を重ね合わせ、これを加熱して熱可塑性樹脂パウダーを溶融し、その上に上記表皮材を重ね合わせ、これを加圧後、加熱して形状及び寸法を安定させ、これを加圧後、冷却することにより溶融した熱可塑性樹脂パウダーを固化させてバッキング材と表皮材とを接着し、これを所定のサイズに裁断する。
【発明の効果】
【００２２】
本発明により、難燃性及び耐火性を有することはもとより耐炎性を有しており、かつ、有害ガスが発生し難いカーペットの提供が可能となる。
【発明を実施するための最良の形態】
【００２３】
以下に、本発明の実施例を添付の図面に基づいて詳細に説明する。
【実施例１】
【００２４】
図１は本実施例に係るカーペットの一部切欠斜視図であり、図２は、本実施例に係るカーペットの概略断面図であり、図３は、本実施例に係るカーペットの製造工程を示す概略図である。
【００２５】
図１及び図２において、Ａは本実施例に係るカーペットを示し、カーペットＡはバッキング材層１０と表皮材層２０とを接着材層３０を介して接着して構成されている。
【００２６】
上記バッキング材層１０は、酸化アクリル繊維と合成繊維とを含有する繊維よりなる不織繊維集合体である。
【００２７】
上記バッキング材層１０に使用する酸化アクリル繊維は、ポリアクリロニトリル（ＰＡＮ）系の前駆体繊維（プリカーサ）を酸化性雰囲気中で加熱処理して得られるものである。この酸化アクリル繊維を使用すると発火してもバッキング材自体の燃焼・溶融による損傷が軽微である。しかも、酸化アクリル繊維が適度な強度と伸度とを備えているため、製造工程において不織繊維集合体を形成することができる。
【００２８】
本実施例における不織繊維集合体は、熱セット性を高めるために、上記酸化アクリル繊維に合成繊維を混綿したものを使用している。このようにすると、製造工程において、ニードリングの後工程で加熱後、加圧冷却することで熱セット性が合成繊維の収縮交絡により向上するため、プレス後の密度を高く維持し、寸法安定性と共に難燃性を高めることができる。前記の酸化アクリル繊維だけでは剛性が十分でないため、単独では高い密度状態に維持することが難しく、高い剛性を有する合成繊維を混綿することにより不織繊維集合体が所要の密度に保持され、バッキング材としての優れた性能を果たす。さらに、前記合成繊維が、ポリエステル系繊維（熱接着性繊維を含む）であることが好ましく、この繊維を使用すると十分な熱セット性を得ることができると共に比較的高い耐熱性を有することから、バッキング材の耐熱性を損なう不都合を回避し、耐熱温度１５０℃〜２００℃といった比較的高い耐熱性を有するバッキング材を得ることができる。
【００２９】
上記酸化アクリル繊維と合成繊維との配合割合は、望ましくは重量比で、酸化アクリル繊維を３０〜８０％、合成繊維を２０〜７０％とするのがよい。この程度に合成繊維の配合比率を抑えると、耐炎性をさほど低下させることなく熱セット性を格段に向上させたバッキング材を得ることができる。
【００３０】
上記のようなバッキング材を使用してカーペットＡのバッキング材層１０を構成すれば、高い難燃性・耐炎性を有しているので、直接火炎に曝されても有害なガスが発生せず、かつ、瞬時に自己消火して燃え上がるようなことがなく、燃えないので、発火を起こしてもバッキング材自体の燃焼・溶融による損傷が軽微で済む。
【００３１】
接着材層３０は、ポリエステル繊維のマルチフィラメント糸からなるメッシュ地３１を内在させたＥＶＡ樹脂（エチレン−酢酸ビニル樹脂）３２よりなる有害ガス難発生素材から構成される。
【００３２】
前記ポリエステル繊維は、引張強度が高くかつ伸び難い特性を有することから、強度が高く寸法安定性に優れたカーペットＡを得ることができる。
【００３３】
また、上記のメッシュ地３１は、ポリエステル繊維のマルチフィラメント糸からなる平織を使用することで、縦横のいずれに対しても、高い強度と寸法安定性が得られる。
【００３４】
以上のようにカーペットＡの接着材層を構成すると、ＥＶＡ樹脂３２により接着性が良好であり、ポリエステル繊維のマルチフィラメント糸から構成されるメッシュ地３１により引張強度が大きく、寸法安定性の良い、耐久性が増大したカーペットＡが得られる。
【００３５】
表皮材層２０は、ポリエステル繊維製不織布よりなる一次基布２１の表面に羊毛１００％のパイル糸によりパイル２２が形成され、その裏面に糸抜け防止のためにＥＶＡ（エチレン−酢酸ビニル）ラテックスよりなる接着剤２３が塗布された有害ガス難発生素材よりなるカーペット生機である。
【００３６】
この表皮材層２０の表面には、液状不燃剤がスプレーにより付着されている。以上のように、カーペットＡの表皮材層２０を構成すると、クッション性豊かな表皮材層が得られ、かつ、表皮材層全体が、強固に一体化されているので、糸抜けや破断が生じず、また、より一層不燃性が向上し、難燃性、耐火性及び耐炎性が向上する。
【００３７】
次に、図３に基づき、上記のように構成したバッキング材層１０及び表皮材層２０を接着材層３０を介して接着して本実施例のカーペットＡを製造する工程について説明する。
【００３８】
上述した酸化アクリル繊維３０〜８０重量％とポリエステル繊維よりなる合成繊維２０〜７０重量％とを含有する繊維よりなる不織繊維集合体からなる長尺状のバッキング材１０を、ベルトコンベアーａ上に載せ、図の左から右方向に一定速度で搬送する。
【００３９】
次にＥＶＡ樹脂３２のパウダーを、ベルトコンベアーａ上の上記バッキング材１０に散布してドクターナイフｂで一定量に均す。この一定量に均されたＥＶＡ樹脂３２のパウダー上に、ポリエステル繊維からなるメッシュ地３１を重ね合わせ、加熱装置ｃを用いてバッキング材１０に散布されたＥＶＡ樹脂３２のパウダーを加熱溶融させる。
【００４０】
この加熱溶融したＥＶＡ樹脂３２上に、ポリエステル繊維製不織布よりなる一次基布２１の表面に羊毛１００％のパイル糸によりパイル２２が形成され、その裏面に糸抜け防止のためにＥＶＡラテックスよりなる接着剤２３が塗布され、表面には液状不燃剤が付着されている表皮材２０を重ね合わせながら加圧ロールｄで加圧する。
【００４１】
その後、この重合物をドライヤー装置ｅを通して加熱することにより寸法を安定させ、ドライヤー装置ｅ内で再度加圧ロールｆで加圧し、冷却装置ｇにより冷風冷却し、冷却ロールｈで溶融したパウダーを固化する。また、必要に応じて裁断機ｉでタイルカーペットサイズに裁断する。
【００４２】
また、発煙性・燃焼毒性試験の試験方法及び測定した有毒ガスの試験結果を表１に示す。
【００４３】
試験方法
試験は、国際海洋機関（ＩＭＯ）の「火災試験方法の適用に関するコード（海上安全委員会決議ＭＳＣ６１（６７））」のパート２「発煙性・燃焼毒性試験」に従い、床の表面材としてタイルカーペット（ＤＳ−ＴＩＬＥＣＡＲＰＥＴ）すなわち上記の実施例において述べた製品を試験体として実施した。
【００４４】
試験結果
試験結果のまとめ及び上記試験方法に規定されている基準値を表１に示す。上記の試験体は、火災試験方法コードのパート２の判定基準に従い、この基準に規定されている各材料の発煙性及び毒性の基準を満たすとの判定が得られた。
【表１】
2006175074.tif 000003
【産業上の利用可能性】
【００４５】
本発明に係る有害ガス難発生カーペットは、難燃性、耐火性及び耐炎性に優れているので、一般家庭において火を扱う場所、発火が生じる工場内はもちろん、船舶、航空機、自動車等の防火に対する基準が厳しい乗り物に適している。
【図面の簡単な説明】
【００４６】
【図１】本発明の実施例に係るカーペットの一部切欠斜視図である。
【図２】本発明の実施例に係るカーペットの概略断面図である。
【図３】本発明の実施例に係るカーペットの製造工程を示す概略図である。
【符号の説明】
【００４７】
Ａ・・・カーペット
１０・・バッキング材層
２０・・表皮材層
２１・・一次基布
２２・・パイル
２３・・接着剤
３０・・接着材層
３１・・メッシュ地
３２・・ＥＶＡ樹脂
ａ・・・ベルトコンベアー
ｂ・・・ドクターナイフ
ｃ・・・加熱装置
ｄ・・・加圧ロール
ｅ・・・ドライヤー装置
ｆ・・・加圧ロール
ｇ・・・冷却装置
ｈ・・・冷却ロール
ｉ・・・裁断機
【図１】
2006175074.tif 000004
【図２】
2006175074.tif 000005
【図３】
2006175074.tif 000006